(57)【要約】【課題】抗菌性に優れ、かつ所定の強度及び弾性を有するものを安価に製造可能な抗菌ゴムチップ及び抗菌ゴムチップマットを提供する。【解決手段】抗菌ゴムチップ２をバインダ３で結合し、所定形状のマット状に成形した抗菌ゴムチップマット１において、抗菌ゴムチップ２に、抗菌剤として、２−メルカプトベンゾチアゾルシクロヘキシルアミン等の有機窒素硫黄系抗菌剤を添加する。バインダ３には、銀系無機抗菌剤を添加することができる。また、抗菌ゴムチップ２及びバインダ３には、着色用顔料等の添加剤を添加することもできる。【選択図】図４
2018071053.tif 000002
【特許請求の範囲】
【請求項１】
有機窒素硫黄系抗菌剤を添加したことを特徴とする抗菌ゴムチップ。
【請求項２】
前記有機窒素硫黄系抗菌剤が、２−メルカプトベンゾチアゾルシクロヘキシルアミンであることを特徴とする請求項１に記載の抗菌ゴムチップ。
【請求項３】
着色用顔料を更に添加したことを特徴とする請求項１又は請求項２のいずれか１項に記載の抗菌ゴムチップ。
【請求項４】
抗菌ゴムチップをバインダで結合し、所定形状のマット状に成形した抗菌ゴムチップマットにおいて、
前記抗菌ゴムチップ中に、有機窒素硫黄系抗菌剤を添加したことを特徴とする抗菌ゴムチップマット。
【請求項５】
前記有機窒素硫黄系抗菌剤が、２−メルカプトベンゾチアゾルシクロヘキシルアミンであることを特徴とする請求項４に記載の抗菌ゴムチップマット。
【請求項６】
前記バインダ中に抗菌剤を添加したことを特徴とする請求項４又は請求項５に記載の抗菌ゴムチップマット。
【請求項７】
前記バインダ中に添加した抗菌剤が、銀系抗菌剤であることを特徴とする請求項６に記載の抗菌ゴムチップマット。
【請求項８】
前記抗菌ゴムチップ及びバインダは、着色用顔料によって着色されていることを特徴とする請求項４乃至請求項７のいずれか１項に記載の抗菌ゴムチップマット。
【発明の詳細な説明】
【技術分野】
【０００１】
本発明は、ゴムチップに抗菌剤を添加してなる抗菌ゴムチップ及び当該抗菌ゴムチップを用いて形成される抗菌ゴムチップマットに関する。
【背景技術】
【０００２】
ゴムチップマットは、粒状のゴムチップをバインダで結合して所定形状のマット状に成形したものであり、舗装材又は床材等として広く利用されている。これらの各種用途に使用されるゴムチップマットのうち、特に校庭や病院等の舗装材又は畜舎等の床材として使用されるもののように人又は家畜が直接接する用途に使用されるものについては、衛生上の観点から抗菌性を有することが望まれる。
【０００３】
従来、このような要請に対応するものとして、ゴムチップ自体又はバインダ中に抗菌剤を添加してなる抗菌ゴムチップ及び抗菌ゴムチップマットが市販されている。ゴムチップ自体に抗菌剤を添加したものとしては、例えば特許文献１に記載のものが挙げられる。また、バインダに抗菌剤を添加したものとしては、例えば特許文献２に記載のものが挙げられる。
【先行技術文献】
【特許文献】
【０００４】
【特許文献１】特開平１０−２４８４２３号公報
【特許文献２】特開２０１３−２４５４３８号公報
【発明の概要】
【発明が解決しようとする課題】
【０００５】
前記のように特許文献１には、ゴムチップ自体に抗菌剤を添加する技術が開示されているが、抗菌剤については、銀系抗菌性物質、無機系抗菌薬剤、ジメチルアミノプロピルアクリルアミド、アミノ酸金属石鹸、酸化チタンが挙げられているのみであって、ゴム配合物中にこれらの抗菌剤を添加した場合の悪影響については何も検討されていない。
【０００６】
即ち、ゴムチップマット用の一般的なゴム配合物に抗菌剤を添加すると、抗菌剤の種類によっては抗菌剤がゴム配合物の加硫阻害要因となり、所定の強度や弾力を有する抗菌ゴムチップ及び抗菌ゴムチップマットを製造できない場合がある。また、ゴムチップマット用の一般的なゴム配合物に抗菌剤を添加すると、抗菌剤を添加する分だけ抗菌ゴムチップ及び抗菌ゴムチップマットの製造コストが高価なものになる。
【０００７】
本発明は、このような従来技術の問題を解決するためになされたものであり、抗菌性に優れ、かつ所定の強度及び弾力を有するものを安価に製造可能な抗菌ゴムチップ及び抗菌ゴムチップマットを提供することを目的とする。
【課題を解決するための手段】
【０００８】
本発明は、前記の課題を解決するため、抗菌ゴムチップに関しては、抗菌剤として有機窒素硫黄系抗菌剤を添加したことを特徴とする。有機窒素硫黄系抗菌剤としては、２−メルカプトベンゾチアゾルシクロヘキシルアミンが好適に用いられる。また、抗菌ゴムチップには、着色用の顔料を更に添加することができる。
【０００９】
また本発明は、前記の課題を解決するため、抗菌ゴムチップマットに関しては、ゴムチップ中に、抗菌剤として有機窒素硫黄系抗菌剤を添加したことを特徴とする。また、ゴムチップを結合するバインダ中に、抗菌剤を添加することもできる。バインダ中に添加する抗菌剤としては、銀系抗菌剤が好適に用いられる。
【発明の効果】
【００１０】
本発明によれば、抗菌剤として２−メルカプトベンゾチアゾルシクロヘキシルアミン等の有機窒素硫黄系抗菌剤を添加したので、ゴム配合物の加硫が阻害されず、所定の強度及び弾性を有する抗菌ゴムチップ及び抗菌ゴムチップマットを製造できる。また、２−メルカプトベンゾチアゾルシクロヘキシルアミン等の有機窒素硫黄系抗菌剤は、ゴム配合物の加硫促進剤としても作用するので、他の加硫促進剤の添加量を抑制することができ、抗菌ゴムチップ及び抗菌ゴムチップマットの製造コストを抑制できる。
【図面の簡単な説明】
【００１１】
【図１】実施形態に係る抗菌ゴムチップマットの断面図である。
【図２】高分子成形体の基材としてエラストマを用いた場合における実施形態に係る抗菌ゴムチップの製造方法を示すフローチャートである。
【図３】高分子成形体の基材として熱可塑性樹脂を用いた場合における実施形態に係る抗菌ゴムチップの製造方法を示すフローチャートである。
【図４】実施例１〜３に係る抗菌ゴムチップマット及び比較例１〜４に係るゴムチップマットにおけるゴム配合物中への添加剤の組成を比較して示す表図である。
【図５】実施例１〜３に係る抗菌ゴムチップマット及び比較例１〜４に係るゴムチップマットを構成するゴム配合物の組成を示す表図である。
【図６】実施例１〜３に係る抗菌ゴムチップマット及び比較例１〜４に係るゴムチップマットの製造に用いる各材料のメーカと商品名とを示す表図である。
【図７】実施例１〜３に係る抗菌ゴムチップマット及び比較例１〜４に係るゴムチップマットの抗菌性能を比較して示す群馬県立産業技術センターの試験等結果通知書である。
【図８】実施例１〜３に係る抗菌ゴムチップマット及び比較例１〜４に係るゴムチップマットの物性試験結果を示す表図である。
【発明を実施するための形態】
【００１２】
以下、本発明に係る抗菌ゴムチップ及び抗菌ゴムチップマットの実施形態を、図を用いて項目毎に説明する。なお、本発明の範囲は、以下に記載する実施形態の内容に限定されるものではなく、本発明の要旨を逸脱しない範囲で様々に設計変更を加えて実施するものを含むことは勿論である。
【００１３】
〈抗菌ゴムチップマットの構成〉
図１に示すように、実施形態に係る抗菌ゴムチップマット１は、粒状に成形された抗菌ゴムチップ２及び抗菌ゴムチップ２を結合するバインダ３から構成される。なお、路面等への施工に際しては、工場において所定形状及び所定サイズのマット状に成形された抗菌ゴムチップマット１を所定の施工面に敷設する敷設方式を採ることもできるし、施工現場で抗菌ゴムチップ２とバインダ３とを混合し、施工面上にその混合材料を流し込んでマット状に成形する現場施工方式を採ることもできる。
【００１４】
抗菌ゴムチップ２には、抗菌剤として有機窒素硫黄系抗菌剤又は有機窒素硫黄系抗菌剤と銀系無機抗菌剤との混合物が練り込まれる。
【００１５】
有機窒素硫黄系抗菌剤としては、２−メルカプトベンゾチアゾルシクロヘキシルアミンが好適に用いられる。２−メルカプトベンゾチアゾルシクロヘキシルアミンは、もともとゴムの加硫促進剤として開発されたものであるので、ゴム配合物中に添加してもゴム配合物の加硫を阻害することがなく、所定の強度及び弾性を有する抗菌ゴムチップ２を製造できる。また、２−メルカプトベンゾチアゾルシクロヘキシルアミンは、加硫促進剤として機能するので、他の加硫促進剤の添加量を減らすことができ、抗菌ゴムチップ２の製造コストの上昇を抑えることができる。
【００１６】
銀系無機抗菌剤としては、銀−亜鉛、銀−ゼオライト、銀−リン酸ジルコニウム、銀−リン酸カルシウム、銀−カルシウムアパタイト、銀−シリカゲル、銀−ケイ酸カルシウム、銀−ケイ酸アルミン酸マグネシウム、銀−酸化チタン、銀−チタン酸カリウム、銀−シリカ、銀−アルミナ、銀−溶解性ガラス、銀−チオサルファイド等を挙げることができる。銀系無機抗菌剤は、広範囲の種類の細菌に対して高い抗菌効果を発揮し、しかも極めて安全性が高いことから、人や家畜が直接接する用途に使用される抗菌ゴムチップマット１用の抗菌剤として特に好適である。
【００１７】
バインダ３には、抗菌剤として銀系無機抗菌剤又は銀系無機抗菌剤と有機窒素硫黄系抗菌剤との混合物を練り込むことができる。銀系無機抗菌剤及び有機窒素硫黄系抗菌剤の具体例については、前記の通りである。
【００１８】
このように実施形態に係る抗菌ゴムチップマット１は、抗菌ゴムチップ２及びバインダ３の双方に抗菌剤を練り込んだので、高い抗菌効果を長期間に亘って発揮できる。但し、バインダ３中への抗菌剤の添加は、省略することもできる。
【００１９】
抗菌ゴムチップ２は、シート状又はブロック状に成形されたチップ素材を裁断することにより製造される。チップ素材の基材、即ち、抗菌ゴムチップ２の基材としては、天然ゴム又は合成ゴムのほか、熱可塑性樹脂を用いることができる。
【００２０】
抗菌ゴムチップ２の基材として用いられる合成ゴムには、イソプレンゴム、ブタジエンゴム、スチレン−ブタジエンゴム、イソブチレン−イソプレンゴム、エチレン−プロピレン−ジエンゴム（ＥＰＤＭ）、クロロプレンゴム、エチレン酢酸ビニル、ニトリルゴム、アクリルゴム、ウレタンゴム、多硫化ゴム、シリコンゴム、フッ素ゴム、アクリルニトリル−ブタジエンゴム、エチレン−プロピレンゴム、ブチルゴム、ハロゲン化ブチルゴム、エチレン−アクリルゴム、エピクロルヒドリンゴム、ニトリルゴム−塩化ビニル樹脂ブレンド等を挙げることができる。上掲の合成ゴム材料の中では、耐侯性に優れることから、ＥＰＤＭが特に好適に用いられる。
【００２１】
抗菌ゴムチップ２の基材として用いられる熱可塑性樹脂には、ポリ塩化ビニル類、ポリスチレン、ポリエチレン、ポリプロピレン、ポリメチルメタクリレート、アジピン酸ヘキサメチレンジアミン等を挙げることができる。
【００２２】
抗菌ゴムチップ２の基材には、抗菌剤のほか、基材の種類に応じた各種の添加剤が配合される。即ち、抗菌ゴムチップ２の基材としてエラストマを用いる場合には、添加剤として増粘剤、補強剤、加工助剤、加硫主剤、加硫促進剤、顔料等が配合される。また、抗菌ゴムチップ２の基材として熱可塑性樹脂を用いる場合には、添加剤として補強剤、有機溶剤を含む油脂類、顔料等が配合される。
【００２３】
増粘剤としては、カリオンクレーを挙げることができる。補強剤としては、炭酸カルシウム、カーボンブラック、ホワイトカーボンを挙げることができる。加工助剤としては、展開油としてのパラフィン系オイル及びナフテン系オイルを挙げることができる。加硫主剤としては、硫黄加硫や過酸化物加硫を挙げることができる。硫黄加硫の加硫促進剤には、無機加硫促進剤と有機加硫促進剤とがあり、無機加硫促進剤としては、亜鉛華（酸化亜鉛（ＺｎＯ））を挙げることができる。また、有機加硫促進剤としては、テトラメチルチウラムモノスルフィドを含有するチラウム系有機加硫促進剤、ジ−２−ベンゾチアゾリルジスルフィドを含有するチアゾール系有機加硫促進剤、トリエタノールアミンを挙げることができる。顔料には、着色用顔料及び赤外線反射顔料等がある。
【００２４】
抗菌ゴムチップ２は、着色用顔料を加えることによって所望の色彩に着色でき、この着色された抗菌ゴムチップ２を用いることによって所望の色彩に着色された抗菌ゴムチップマット１を製造できる。なお、着色された抗菌ゴムチップマット１を製造する際には、バインダ３にも着色用顔料を加えて着色することができる。このように、着色された抗菌ゴムチップ２及びバインダ３を用いることにより、所望の色彩に着色された抗菌ゴムチップマット１を製造することができる。
【００２５】
また、抗菌ゴムチップ２は、有機窒素硫黄系抗菌剤と銀系無機抗菌剤を、廃タイヤ粉砕品ゴムチップとバインダに練り合わせることにより製造できる。廃ゴムを再利用することにより、資源の有効利用ができ、製品の低コスト化が図れる。
【００２６】
抗菌ゴムチップ２の形状は、粒状であれば良く、その外観形状については特に限定されない。また、使用する抗菌ゴムチップ２の粒径は、製品である抗菌ゴムチップマット１の用途によって各種のものが使い分けられる。抗菌ゴムチップ２の粒径は、例えば平均粒径で、２ｍｍ以下のグループ、２．０〜２．５ｍｍのグループ、２．５〜３．０ｍｍのグループ、３．０〜３．５ｍｍのグループ、３．５〜４．０ｍｍのグループ、４．０〜５．０ｍｍのグループ、５．０〜６．０ｍｍのグループ、６．０〜８．０ｍｍのグループに分級できる。
【００２７】
抗菌ゴムチップマット１の製造には、平均粒径が異なる複数種類の抗菌ゴムチップ２の混合体を用いることもできる。平均粒径が異なる複数種類の抗菌ゴムチップ２を混合すると、粒径が大きな抗菌ゴムチップ２の間に粒径が小さい抗菌ゴムチップ２が入り込み、製品である抗菌ゴムチップマット１の粒子間が密になるため、成形性か良好になって厚みのバラつきが抑制されると共に、製品強度が高められる。
【００２８】
バインダ３としては、公知に属する熱可塑性樹脂又は熱硬化性樹脂を用いることができる。
【００２９】
バインダ３として使用可能な熱可塑性樹脂としては、ポリエチレン樹脂、ポリプロピレン樹脂、ポリ塩化ビニル樹脂、ポリ塩化ビニリデン樹脂、ポリ酢酸ビニル樹脂、ポリスチレン樹脂、ＡＳ樹脂、ＡＢＳ樹脂、ポリメタクリル樹脂、ポリビニルアルコール樹脂、ＥＶＡ樹脂、ポリアミド樹脂、ポリアセタール樹脂、ポリカーボネート樹脂、ポリフェニレンエーテル樹脂、ポリエチレンテレフタレート樹脂、ポリブチレンテレフタレート樹脂、フッ素樹脂、ポリフェニレンスルファイド樹脂、ポリスルホン樹脂、ポリアリレート樹脂、ポリエーテルイミド樹脂、ポリエーテルスルホン樹脂、ポリエーテルケトン樹脂、液晶ポリエステル樹脂、熱可塑性ポリイミド樹脂、熱可塑性ポリウレタン樹脂等を挙げることができる。
【００３０】
また、バインダ３として使用可能な熱硬化性樹脂としては、エポキシ樹脂、不飽和ポリエステル樹脂、フェノール樹脂、ユリア樹脂、メラミン樹脂、アルキド樹脂、シリコーン樹脂、ポリイミド樹脂、ポリウレタン樹脂、ビニルエステル樹脂、ジアリルフタレート樹脂、フラン樹脂、ポリアミノビスマレイミド樹脂、カゼイン樹脂、エポキシアクリレート樹脂、ウレタンアクリレート樹脂、ポリウレア樹脂、ベンゾオキサジン樹脂、オキセタン樹脂、キシレン樹脂、ジシクロペンタジエン樹脂、エピスルフィド樹脂等を挙げることができる。
【００３１】
バインダ３には、硬化促進剤である触媒が添加される。触媒としては、アミン類、スズや鉛などの有機金属化合物が用いられる。硬化促進剤である触媒は、抗菌ゴムチップ２を混合する以前の液状のバインダ中に添加される。
【００３２】
抗菌ゴムチップマット１の空隙率は、透水性を確保するため、５％以上８０％以下、より好ましくは、２０％以上６０％以下とする。これにより、抗菌ゴムチップマット１の透水性が確保され、歩行の安全を図ることができる。また、空隙を設けることで抗菌ゴムチップマット１の軽量化を図ることができる。
【００３３】
〈抗菌ゴムチップの製造方法の第１例〉
次に、抗菌ゴムチップ２の基材として天然ゴム又は合成ゴムを用いた場合における実施形態に係る抗菌ゴムチップ２の製造方法を、図２を参照しながら説明する。
【００３４】
図２に示すように、抗菌ゴムチップ２の基材として天然ゴム又は合成ゴムを用いる場合における抗菌ゴムチップ２の製造工程は、原料ゴムの受け入れ検査から始まる（ステップＳ１）。ステップＳ１の受け入れ検査では、台秤（ＫＬ−１００  株式会社クボタ製）を用いた原料ゴムの質量計測と、目視による原料ゴムの外観確認とを行う。ステップＳ１の受け入れ検査で所定の基準に適合しないと判断した原料ゴムは廃棄処分とする。
【００３５】
ステップＳ２では、原料ゴムの性状検査を行う。ステップＳ２の性状検査では、テストロール機（６吋テストロール  株式会社東洋精機製作所製）を用いて原料ゴムを混練・圧延・シーティングし、スコーチの状態を確認する。また、ムーニー粘度計（ＭＶＭ１１  エムアンドケー株式会社製）を用いて原料ゴムのムーニー粘度を計測する。ステップＳ２の性状検査で所定の基準に適合しないと判断した原料ゴムは廃棄処分とする。
【００３６】
ステップＳ３では、原料ゴムの前処理を行う。ステップＳ３の前処理では、切断機（ＧＣＴ−１００  小野谷機工株式会社製）及び粉砕機（ＵＯ−３０９６Ｆ  株式会社ホーライ製）を用いて原料ゴムを切断及び粉砕し、所定サイズのチップ状にする。また、このチップ状にした原料ゴムの質量を、自動計量機（有限会社城北精機工業所製）を用いて計測する。
【００３７】
また、ステップＳ１からステップＳ３までの工程と並行して、ステップＳ４の各種添加剤の受け入れ検査と、ステップＳ５の各種添加剤の計量とを行う。ステップＳ４の受け入れ検査では、台秤（ＫＬ−１００  株式会社クボタ製）を用いて各種添加剤の質量計測と、目視による各種添加剤の外観確認とを行う。ステップＳ４の受け入れ検査で所定の基準に適合しないと判断した添加剤は廃棄処分とする。ステップＳ５では、台秤（ＫＬ−１００  株式会社クボタ製）、電子秤量器（ＫＥ−６１０  株式会社エーアンドデイ製）及び自動計量機（有限会社城北精機工業所製）を用いて、原料ゴムに配合する各種添加剤の配合量を計量する。ステップＳ５の計量は、ステップＳ４の受け入れ検査を通過した各種添加剤について行う。
【００３８】
ステップＳ６では、ステップＳ３で前処理が行われた原料ゴムにステップＳ５で配合量が計量された各種添加剤を配合し、これを混練温度が１００℃〜１１０℃程度に設定された加圧型ニーダ（ＤＸ−７５−１５０ＭＷＡ−Ｓ  株式会社森山製作所製）を用いて混練する。これにより、チップ素材の基になるゴム配合物が得られる。
【００３９】
ステップＳ７では、ステップＳ６で得られたゴム配合物の分出しを行う。ステップＳ７の分出しは、ステップＳ６で得られたゴム配合物を、例えばスクリュ回転数が５５ｒｐｍ〜６０ｒｐｍ、寄席板幅が２８〜３０ｃｍ、ロール間隔が１２ｍｍ〜１５ｍｍに設定された２軸テーパー押出機（ＰＫＣ−７５  株式会社森山製作所製）を用いてシート状に押し出すことにより行う。
【００４０】
ステップＳ８では、ステップＳ７で分出しされたシート状のゴム配合物のハンガー掛けを行う。ステップＳ８のハンガー掛けは、ステップＳ７で分出しされたシート状のゴム配合物を、例えば牛刀を用いて所定の長さに裁断し、裁断したゴム配合物をハンガーに掛けることにより行う。ハンガーは、ゴム配合物を加硫缶内に収容するためのものであって、ハンガー掛けしたゴム配合物は、加硫缶内に収容する前に、練り状態や色を目視にて確認する。
【００４１】
ステップＳ９では、ステップＳ８の目視検査で練り状態や色が良好であると判断したゴム配合物について中間検査を行う。ステップ９の中間検査では、例えばプレス圧が１４ＭＰａ、プレス時間が２０ｍｉｎに設定されたテストプレス機（５０トンプレス  株式会社ショージ製）を用いて、裁断後のゴム配合物の弾力を計測する。また、裁断後のゴム配合物の硬度を、硬度計（デュローメータＡ  株式会社島津製作所製）を用いて計測する。ステップＳ９の中間検査で、所定の基準、例えば硬度が４５〜７５に適合しないと判断したゴム配合物は、その状態に応じて廃棄又は再加工する。
【００４２】
ステップＳ１０では、ステップＳ９の中間検査を通過したゴム配合物について加硫処理を行う。ステップＳ１０の加硫処理は、ゴム配合物を、例えば蒸気圧が０．５ＭＰａ、加硫時間が６０ｍｉｍに設定された加硫缶（１１ｍ３  オートクレープ  株式会社神垣鉄工所製）内にハンガーごと収容することにより行う。加硫条件の適否判断は、ゴム配合物が加硫されていること及び発泡していないことを目視で確認することにより行う。加硫されていること及び発泡していないこと確認した加硫後のチップ素材は、例えば牛刀にて所定の大きさに裁断して、シート状のチップ素材とする。
【００４３】
ステップＳ１１では、ステップＳ１０で作製されたチップ素材を一時保管する。ステップＳ１２では、ステップＳ１１で一時保管されたシート状のチップ素材を、ギロチンカッター（ＧＣＴ−１００  小野谷機工株式会社製）を用いて小口に裁断する。ステップＳ１３では、ステップＳ１２で小口に裁断したチップ素材を、カッター粉砕機（ＵＯ−３０９６Ｆ  株式会社ホーライ製）を用いて粉砕し、抗菌ゴムチップ２を得る。ステップＳ１３の粉砕は、カッター粉砕機内に所定量、例えばチップ素材に対して０．１質量％〜０．２質量％のタルクを供給しながら行う。カッター粉砕機内にタルクを供給する紛体定量供給機としては、大阪精密機械株式会社製のＯＳＤ２５−Ｍ１Ｓを用いることができる。
【００４４】
ステップＳ１４では、ステップＳ１３で得られた抗菌ゴムチップ２を、振動篩（２．５ｍ２  ２０メッシュ鋼目  自社製）を用いて篩分けし、指定サイズの抗菌ゴムチップ２を得る。
【００４５】
ステップＳ１５では、ステップＳ１４で篩分けされた抗菌ゴムチップ２の中間検査を行う。ステップＳ１５の中間検査は、抗菌ゴムチップ２中への異物混入の有無及び抗菌ゴムチップ２の色目等を目視で確認することにより行う。
【００４６】
ステップＳ１６では、ステップＳ１５の中間検査を通過した抗菌ゴムチップ２を、台秤（ＫＬ−１００  株式会社クボタ製）及び自動計量機（有限会社城北精機工業所製）を用いて計量し、所定量の抗菌ゴムチップ２を包装材に袋詰めする。また、ステップＳ１６では、包装材の汚れ及び破損を目視にて確認する。
【００４７】
ステップＳ１７では、ステップＳ１６で袋詰めされた抗菌ゴムチップ２の製品検査を行う。ステップＳ１７の製品検査では、目視による異物確認、標準篩（ＪＩＳ規格）及び篩震盪機（ロータップ型  株式会社東洋精機製作所製）を用いた粒度分布計測、嵩密度測定装置（ＪＩＳ−Ｋ−６３１６）を用いた嵩密度測定、色差計（ＣＲ４１  コニカミノルタ株式会社製）を用いた色度計測を行う。
【００４８】
ステップＳ１８では、ステップＳ１７の製品検査を通過した抗菌ゴムチップ２の袋詰め品を倉庫に保管する。
【００４９】
〈抗菌ゴムチップの製造方法の第２例〉
次に、抗菌ゴムチップ２の基材として熱可塑性樹脂を用いた場合における実施形態に係る抗菌ゴムチップ２の製造方法を、図３を参照しながら説明する。
【００５０】
図３に示すように、抗菌ゴムチップ２の基材として熱可塑性樹脂を用いた場合における抗菌ゴムチップ２の製造工程は、原料樹脂の受け入れ検査から始まる（ステップＳ２１）。ステップＳ２１の受け入れ検査では、台秤（ＫＬ−１００  株式会社クボタ製）を用いた原料ゴムの質量計測と、目視による原料ゴムの外観確認とを行う。ステップＳ２１の受け入れ検査で所定の基準に適合しないと判断した原料樹脂は廃棄処分とする。
【００５１】
ステップＳ２２では、原料樹脂の性状検査を行う。ステップＳ２２の性状検査では、Ｂ型粘度計（ＢＬ２型  東機産業株式会社製）を用いた粘度検査及び嵩密度測定装置（ＪＩＳ−Ｋ−６３１６）を用いた原料樹脂の嵩密度測定を行う。
【００５２】
ステップＳ２３では、原料樹脂の前処理を行う。ステップＳ２３の前処理では、切断機（ＧＣＴ−１００  小野谷機工株式会社製）及び粉砕機（ＵＯ−３０９６Ｆ  株式会社ホーライ製）を用いて原料樹脂を切断及び粉砕し、所定サイズのチップ状にする。また、このチップ状にした原料樹脂の質量を、自動計量機（有限会社城北精機工業所製）を用いて計量する。
【００５３】
また、ステップＳ２１からステップＳ２３までの工程と並行して、ステップＳ２４の各種添加剤の受け入れ検査と、ステップＳ２５の計量とを行う。ステップＳ２４の受け入れ検査では、台秤（ＫＬ−１００  株式会社クボタ製）を用いて各種添加剤の質量計測を行うと共に、目視による各種添加剤の外観確認を行う。ステップＳ２４の受け入れ検査で所定の基準に達しないと判断した添加剤は廃棄処分とする。ステップＳ２５では、台秤（ＫＬ−１００  株式会社クボタ製）、電子秤量器（ＫＥ−６１０  株式会社エーアンドデイ製）及び自動計量機（有限会社城北精機工業所製）を用いて、原料樹脂に配合する各種添加剤の配合量を計量する。ステップＳ２５の計量は、ステップＳ２４の受け入れ検査を通過した各種添加剤について行う。
【００５４】
ステップＳ２６では、ステップＳ２３で前処理が行われた原料樹脂にステップＳ２５で配合量が計量された各種添加剤を配合し、これを撹拌ミキサー（５０Ｌ仕様  自社製）を用いて混練する。これにより、チップ素材の基になる樹脂配合物が得られる。
【００５５】
ステップＳ２７では、ステップＳ２６で得られた樹脂配合物の型注入を行う。ステップＳ２７の型注入は、ステップＳ２６で得られた樹脂配合物を皿金型（０．５ｍ３仕様  自社製）に注入することにより行う。皿金型内に注入された樹脂配合物は、皿金型内で加熱及び乾燥された後、皿金型から取り出されて所定形状のチップ素材となる。
【００５６】
しかる後に、チップ素材の一時保管（ステップＳ２８）、チップ素材の裁断する（ステップＳ２９）、チップ素材の粉砕（ステップＳ２９）、抗菌ゴムチップ２の篩分け（ステップ３１）、抗菌ゴムチップ２の中間検査（ステップＳ３２）、抗菌ゴムチップ２の計量・袋詰め（ステップＳ３３）、抗菌ゴムチップ２の製品検査（ステップＳ３４）及び袋詰め品の保管（ステップＳ３５）をこの順に行い、抗菌ゴムチップ２の製造工程を終了する。ステップＳ２８からステップＳ３５までの工程は、先に説明したステップＳ１１からステップＳ１８までの工程と同じであるので、重複を避けるために説明を省略する。
【００５７】
次に、前記のようにして製造された抗菌ゴムチップ２を用いた抗菌ゴムチップマットの製造方法について説明する。
【００５８】
〈抗菌ゴムチップマットの製造方法の第１例〉
第１例に係る抗菌ゴムチップマットの製造方法は、工場内で抗菌ゴムチップマットを製造する方法である。本例においては、工場内において、モルタルミキサ、ヘンシェルミキサ、バンバリーミキサ、インターミックスミキサ、ニーダ、オープンロール等のミキサを用いて、抗菌ゴムチップ２とバインダ３と所定の添加剤とを混合する。なお、バインダ３とその添加剤である触媒、顔料及び抗菌剤等については、抗菌ゴムチップ２と混合する前に、別のミキサを用いてプレミックスしてもよい。
【００５９】
次いで、抗菌ゴムチップマット１の成形工程に移行する。成形工程では、抗菌ゴムチップ２とバインダ３と添加剤の混合物を金型に注入し、コテを用いてその表面を均一に均した後、プレス機を用いて所定時間に亘って加圧及び加熱する。これにより、所定サイズの抗菌ゴムチップマット１が得られる。なお、製造された抗菌ゴムチップマット１は、目的に合致した形状及びサイズに裁断して使用することもできる。
【００６０】
製造された抗菌ゴムチップマット１は、接着剤を用いて所定の施工面に敷設できる。抗菌ゴムチップマット１の敷設に際しては、施工面をきれいに清掃しておく。
【００６１】
〈抗菌ゴムチップマットの製造方法の第２例〉
第２例に係る抗菌ゴムチップマットの製造方法は、施工現場において抗菌ゴムチップマットを製造する方法である。本例においては、作業現場において、現場施工用のミキサを用いて、抗菌ゴムチップ２とバインダ３と必要な添加剤とを混合する。なお、現場施工の場合においては、通常、養生期間を２４時間以上設けることが多い。そのような場合は、バインダ３の硬化を促進する必要がないので、触媒の添加を省略する。
【００６２】
抗菌ゴムチップマット１の施工面は、きれいに清掃した後、刷毛等を用いてプライマを均一に塗布する。プライマは、バインダ３と同一成分をシンナ等の溶剤を用いて２倍から４倍に希釈したものを用いる。しかる後に、プライマが塗布された施工面上に、抗菌ゴムチップ２とバインダ３と添加剤の混合物を流し込み、その表面をコテやローラで均一に均す。次いで、施工面に舗設された混合物の表面を電熱ローラで加圧し、混合物を均一な密度及び厚さに成形する。成形後は、そのまま放置し、１日以上養生する。これによってバインダ３及びプライマが硬化し、固形化した抗菌ゴムチップマット１が得られる。
【００６３】
以下、実施形態に係る抗菌ゴムチップマット１の実施例及び比較例を挙げて、本発明の効果を明らかにする。
【００６４】
〈抗菌性試験〉
実施形態に係る抗菌ゴムチップマット１の抗菌性を確認するため、加硫前のゴム配合物中に抗菌剤として２−メルカプトベンゾチアゾルシクロヘキシルアミン（ＭＺ）を練り込んだ実施例１、２、３に係る抗菌ゴムチップマットと、ゴムコンパウンド中に抗菌剤として銀−亜鉛化合物を練り込んだ比較例１、２、３に係る抗菌ゴムチップマットと、ゴムコンパウンド中に抗菌剤が練り込まれていない比較例４に係る抗菌ゴムチップマットと、を作製した。
【００６５】
図４に、実施例１〜３及び比較例１〜４に係る抗菌ゴムチップマットの組成を示す。表中の数値は、加硫前のゴム配合物２００ｇ（グラム）中に添加した各成分の添加量であり、単位はｇ（グラム）である。
【００６６】
実施例１に係る抗菌ゴムチップマットは、加硫前のゴム配合物２００ｇ中に、加硫剤である微粉硫黄を０．９４ｇ、有機加硫促進剤であるステアリン酸を０．６８ｇ、同じく有機加硫促進剤であるＤＭ（ジ−２−ベンゾチアゾリルジスルフィド）を０．２８ｇ、同じく有機加硫促進剤であるＴＳ（テトラメチルチウラムモノスルフィド）を０．３４ｇ、抗菌剤であるＭＺ（２−メルカプトベンゾチアゾルシクロヘキシルアミン）を０．４ｇ、無機着色用顔料である弁柄を０．２ｇ添加してなる。
【００６７】
実施例２に係る抗菌ゴムチップマットは、有機加硫促進剤であるＤＭを添加せず、抗菌剤であるＭＺの添加量を１．０ｇに増量し、無機着色用顔料である弁柄の添加量も０．４ｇに増量した。その他の成分については、実施例１に係る抗菌ゴムチップマットと同じにした。上述したように、ＭＺはゴム配合物の加硫促進剤としても作用するので、これを２００ｇのゴム配合物中に１．０ｇ以上添加することにより、有機加硫促進剤であるＤＭの添加を省略できる。よって、抗菌ゴムチップマットの製造コストの低減を図ることができる。
【００６８】
実施例３に係る抗菌ゴムチップマットは、有機加硫促進剤であるＤＭを添加せず、抗菌剤であるＭＺの添加量を１．４ｇに増量し、無機着色用顔料である弁柄の添加量も０．６ｇに増量した。その他の成分については、実施例１に係る抗菌ゴムチップマットと同じにした。実施例３に係る抗菌ゴムチップマットについても、実施例２に係る抗菌ゴムチップマットと同様の効果を有する。
【００６９】
比較例１に係る抗菌ゴムチップマットは、加硫前のゴム配合物２００ｇ中に、加硫剤である微粉硫黄を０．９４ｇ、有機加硫促進剤であるステアリン酸を０．６８ｇ、同じく有機加硫促進剤であるＤＭを０．６８ｇ、同じく有機加硫促進剤であるＴＳを０．３４ｇ、抗菌剤である銀−亜鉛化合物を０．４ｇ、有機着色用顔料であるシアニングリーンを０．２ｇ添加してなる。比較例１に係る抗菌ゴムチップマットを実施例１に係る抗菌ゴムチップマットと比較すると、比較例１に係る抗菌ゴムチップマットは、実施例１に係る抗菌ゴムチップマットに比べて、有機加硫促進剤であるＤＭが０．２８ｇから０．６８ｇに増量されている。これは、抗菌剤である銀−亜鉛化合物は加硫促進剤として作用しないので、ＤＭを増量してゴム配合物の加硫を安定的に行うためである。また、比較例１に係る抗菌ゴムチップマットは、無機着色用顔料である弁柄に代えて、有機着色用顔料であるシアニングリーンが添加されている。
【００７０】
比較例２に係る抗菌ゴムチップマットは、抗菌剤である銀−亜鉛化合物の添加量を１．０ｇに増量し、有機着色用顔料であるシアニングリーンの添加量も０．４ｇに増量した。その他の成分については、比較例１に係る抗菌ゴムチップマットと同じにした。
【００７１】
比較例３に係る抗菌ゴムチップマット１は、抗菌剤である銀−亜鉛化合物の添加量を１．４ｇまで増量し、有機着色用顔料であるシアニングリーンの添加量も０．６ｇまで増量した。その他の成分については、比較例１に係る抗菌ゴムチップマットと同じにした。
【００７２】
比較例４に係る抗菌ゴムチップマットは、抗菌剤及び着色用顔料が添加されていない。その他の成分については、比較例１に係る抗菌ゴムチップマットと同じにした。
【００７３】
加硫前のゴム配合物の組成は、図５に示す通りである。即ち、ゴム基材であるＥＰＤＭ（エチレン−プロピレン−ジエンゴム）を６０．０Ｋｇ、補強剤である炭酸カルシウムを４０．０Ｋｇ、増粘剤であるカリオンクレーを４６．０Ｋｇ、プロセスオイルであるパラフィンオイルを２８．０Ｋｇ含む構成とした。
【００７４】
実施例１〜３に係る抗菌ゴムチップマット及び比較例１〜４に係るゴムチップマットの製造に用いる各材料のメーカと商品名は、図７に示す通りである。
【００７５】
実施例に係る抗菌ゴムチップマット及び比較例に係る抗菌ゴムチップマットの抗菌性能を、群馬県立産業技術センターに依頼して試験した。その結果を図７に示す。図７は、群馬県立産業技術センター試験等結果通知書  群技セ第２３１２‐１００号（２０１６年１０月１１日、開示承認済み）であり、これに記載されているように、試験は、大腸菌（ＮＢＲＣ３９７２）について、ＪＩＳ  Ｚ  ２８０１の抗菌性試験方法に準拠して行った。
【００７６】
図７に記載されているように、実施例に係る抗菌ゴムチップマット及び比較例に係る抗菌ゴムチップマットは、大腸菌（ＮＢＲＣ３９７２）について、同一の抗菌活性値が得られている。このことから、抗菌剤としてＭＺ（２−メルカプトベンゾチアゾルシクロヘキシルアミン）を用いても、抗菌剤として銀−亜鉛化合物を用いた従来の抗菌ゴムチップマットと同等の抗菌性能が発揮されることが明らかになった。なお、ＪＩＳ  Ｚ  ２８０１では、抗菌加工製品の抗菌性効果の判断基準が、「抗菌剤添加製品と未添加ブランク品の表面に滴下した菌の残菌数が、２４時間経過後の比較で１／１００以下に減少すること（抗菌活性値が２以上）」と定義されており、実施例１に係る抗菌ゴムチップマットは、比較例１に係る抗菌ゴムチップマットと同等の高い抗菌性効果を有することが分かる。
【００７７】
〈各種物性試験〉
実施例１〜３に係る抗菌ゴムチップマット及び比較例１〜４に係る抗菌ゴムチップマットについて、引張強度、伸び、硬度、比重、ムーニースコーチタイム（ｔΔ３０）を測定した。その結果を図８に示す。
【００７８】
図８に示すように、実施例１〜３に係る抗菌ゴムチップマットの引張強度は１５．９８ＭＰａ〜１７．４４ＭＰａであり、平均的には比較例３、４に係るゴムチップマットの引張強度１６．１３ＭＰａ、１６．９４ＭＰａとほぼ同程度であると言える。実施例１、実施例２、実施例３の順で引張強度が大きくなっているのは、実施例１、実施例２、実施例３の順にＭＺ（２−メルカプトベンゾチアゾルシクロヘキシルアミン）の添加量が増加していることによるものと考えられる。
【００７９】
図８に示すように、実施例１〜３に係る抗菌ゴムチップマットの伸びは７２０％〜７６５％であり、比較例３に係る抗菌ゴムチップマットの伸び７１０％及び比較例４に係る抗菌ゴムチップマットの伸び７２０％よりも若干高くなっているが、平均的には比較例３、４に係るゴムチップマットの伸びとほぼ同程度であると言える。
【００８０】
図８に示すように、実施例１〜３に係る抗菌ゴムチップマットのＪＩＳ  Ａ硬度は５８〜６０であり、比較例３に係る抗菌ゴムチップマットのＪＩＳ  Ａ硬度５６及び比較例４に係る抗菌ゴムチップマットのＪＩＳ  Ａ硬度５８とほぼ同程度である。
【００８１】
図８に示すように、実施例１〜３に係る抗菌ゴムチップマットのヤング率／比重はいずれも１．３であり、比較例３、４に係る抗菌ゴムチップマットのヤング率／比重１．３１とほぼ等価である。
【００８２】
図８に示すように、実施例１〜３に係る抗菌ゴムチップマットのムーニースコーチタイムｔΔ１３は１．９〜２．１２であり、比較例３に係る抗菌ゴムチップマットのムーニースコーチタイムｔΔ１３：２．１８及び比較例４に係る抗菌ゴムチップマットのムーニースコーチタイムｔΔ１３：２．４５よりもやや短縮している。このことから、実施例１〜３に係る抗菌ゴムチップマットは、比較例３、４に係る抗菌ゴムチップマットに比べて、ゴム配合物の加硫が迅速に行われることが分かる。なお、ムーニースコーチタイムの測定条件は、測定温度が１３１℃、予熱時間が６０秒、ロータサイズはＬ形とした。
【００８３】
図７及び図８に示した試験結果より、本発明に係る抗菌ゴムチップ及び抗菌ゴムチップマットは、抗菌性に優れ、かつ所定の強度及び弾力を有するものを安価に製造できることが明らかである。
【符号の説明】
【００８４】
１    抗菌ゴムチップマット
２    抗菌ゴムチップ
３    バインダ
【図１】
2018071053.tif 000003
【図２】
2018071053.tif 000004
【図３】
2018071053.tif 000005
【図４】
2018071053.tif 000006
【図５】
2018071053.tif 000007
【図６】
2018071053.tif 000008
【図７】
2018071053.tif 000009
【図８】
2018071053.tif 000010